(57)【要約】【課題】導電性に優れ、導電性塗料組成物間における導電性のばらつきが少ない導電性塗料組成物を提供する。【解決手段】イオン液体（Ａ）と、（メタ）アクリル重合体（Ｂ）を含有してなる導電性塗料組成物（Ｚ）であって、（Ａ）と（Ｂ）の溶解度パラメーターの差の絶対値が１．５以下である導電性塗料組成物。【選択図】なし【特許請求の範囲】
【請求項１】
イオン液体（Ａ）と、（メタ）アクリル重合体（Ｂ）を含有してなる導電性塗料組成物（Ｚ）であって、（Ａ）と（Ｂ）の溶解度パラメーターの差の絶対値が１．５以下である導電性塗料組成物。
【請求項２】
（Ａ）が、カチオン（ａ１）とアニオン（ａ２）から構成されるイオン液体であり、（ａ１）が、アミジニウムカチオン（ａ１−１）、ピリジニウムカチオン（ａ１−２）、ピラゾリウムカチオン（ａ１−３）又はグアニジニウムカチオン（ａ１−４）である請求項１に記載の導電性塗料組成物（Ｚ）。
【請求項３】
（Ａ）が、カチオン（ａ１）とアニオン（ａ２）から構成されるイオン液体であり、（ａ２）が、酢酸アニオン、トリフルオロ酢酸アニオン、メタンスルホン酸アニオン又はドデシルベンゼンスルホン酸アニオンである請求項１又は２に記載の導電性塗料組成物（Ｚ）。
【請求項４】
（Ｂ）が、炭素数１〜１４のアルキル基を有する（メタ）アクリル単量体を構成単量体とする重合体である請求項１〜３のいずれかに記載の導電性塗料組成物（Ｚ）。
【発明の詳細な説明】
【技術分野】
【０００１】
本発明は、導電性塗料組成物に関する。
【背景技術】
【０００２】
基材の表面に導電性を付与し、帯電を防止する目的で種々の導電性塗料組成物が使用されている。導電性塗料組成物に配合される導電性粉末としては、アンチモンドープ二酸化錫粉末が主に用いられている。しかしながら、アンチモンの使用は、環境問題と耐熱性の観点からその使用が規制される方向にあることから、近年は、導電性付与剤としてカーボンナノチューブが用いられている。しかしながら、カーボンナノチューブを用いた場合には、導電性塗料組成物間の導電性にばらつきが生じるという課題がある（特許文献１）。
【先行技術文献】
【特許文献】
【０００３】
【特許文献１】特開２００４−２５６７０２号公報
【発明の概要】
【発明が解決しようとする課題】
【０００４】
本発明の目的は、導電性に優れ、導電性塗料組成物間における導電性のばらつきが少ない導電性塗料組成物を提供することにある。
【課題を解決するための手段】
【０００５】
本発明者は、上記課題を解決すべく鋭意検討した結果本発明に到達した。即ち、本発明は、イオン液体（Ａ）及び（メタ）アクリル重合体（Ｂ）を含有してなる導電性塗料組成物（Ｚ）であって、（Ａ）と（Ｂ）の溶解度パラメーターの差の絶対値が１．５以下である導電性塗料組成物である。なお、本発明における「（メタ）アクリル」は、アクリル又はメタクリルを意味する。
【発明の効果】
【０００６】
本発明の導電性塗料組成物は、導電性に優れ、導電性塗料組成物間における導電性のばらつきが少ない、という効果を奏する。
【発明を実施するための形態】
【０００７】
本発明におけるイオン液体（Ａ）は、１００℃以下の融点を有し、電導度が１〜２００ｍＳ／ｃｍであり、好ましくは１０〜２００ｍＳ／ｃｍである。
（Ａ）としては、カチオン（ａ１）とアニオン（ａ２）から構成されものが挙げられる。
【０００８】
カチオン（ａ１）としては、アミジニウムカチオン（ａ１−１）、ピリジニウムカチオン（ａ１−２）、ピラゾリウムカチオン（ａ１−３）及びグアニジニウムカチオン（ａ１−４）等が挙げられる。
【０００９】
アミジニウムカチオン（ａ１−１）としては下記のものが挙げられる。
［１］イミダゾリニウムカチオン（ａ１−１−１）
具体的には、１，２，３，４−テトラメチルイミダゾリニウムカチオン、１，３，４−
トリメチル−２−エチルイミダゾリニウムカチオン、１，３−ジメチルイミダゾリニウムカチオン、１，３−ジメチル−２，４−ジエチルイミダゾリニウムカチオン、１，２−ジメチル−３，４−ジエチルイミダゾリニウムカチオン、１−メチル−２，３，４−トリエチルイミダゾリニウムカチオン、１，２，３，４−テトラエチルイミダゾリニウムカチオン、１，２，３−トリメチルイミダゾリニウムカチオン、１，３−ジメチル−２−エチルイミダゾリニウムカチオン、１−エチル−２，３−ジメチルイミダゾリニウムカチオン、１，２，３−トリエチルイミダゾリニウムカチオン、４−シアノ−１，２，３−トリメチルイミダゾリニウムカチオン、３−シアノメチル−１，２−ジメチルイミダゾリニウムカチオン、２−シアノメチル−１，３−ジメチルイミダゾリニウムカチオン、４−アセチル−１，２，３−トリメチルイミダゾリニウムカチオン、３−アセチルメチル−１，２−ジメチルイミダゾリニウムカチオン、４−メチルカルボキシメチル−１，２，３−トリメチルイミダゾリニウムカチオン、３−メチルカルボキシメチル−１，２−ジメチルイミダゾリニウムカチオン、４−メトキシ−１，２，３−トリメチルイミダゾリニウムカチオン、３−メトキシメチル−１，２−ジメチルイミダゾリニウムカチオン、４−ホルミル−１，２，３−トリメチルイミダゾリニウムカチオン、３−ホルミルメチル−１，２−ジメチルイミダゾリニウムカチオン、３−ヒドロキシエチル−１，２−ジメチルイミダゾリニウムカチオン、４−ヒドロキシメチル−１，２，３−トリメチルイミダゾリニウムカチオン及び２−ヒドロキシエチル−１，３−ジメチルイミダゾリニウムカチオン等が挙げられる。
【００１０】
［２］イミダゾリウムカチオン（ａ１−１−２）
具体的には、１，３−ジメチルイミダゾリウムカチオン、１，３−ジエチルイミダゾリウムカチオン、１−エチル−３−メチルイミダゾリウムカチオン、１，２，３−トリメチルイミダゾリウムカチオン、１，２，３，４−テトラメチルイミダゾリウムカチオン、１，３−ジメチル−２−エチルイミダゾリウムカチオン、１，２−ジメチル−３−エチル−イミダゾリウムカチオン、１，２，３−トリエチルイミダゾリウムカチオン、１，２，３，４−テトラエチルイミダゾリウムカチオン、１，３−ジメチル−２−フェニルイミダゾリウムカチオン、１，３−ジメチル−２−ベンジルイミダゾリウムカチオン、１−ベンジル−２，３−ジメチル−イミダゾリウムカチオン、４−シアノ−１，２，３−トリメチルイミダゾリウムカチオン、３−シアノメチル−１，２−ジメチルイミダゾリウムカチオン、２−シアノメチル−１，３−ジメチル−イミダゾリウムカチオン、４−アセチル−１，２，３−トリメチルイミダゾリウムカチオン、３−アセチルメチル−１，２−ジメチルイミダゾリウムカチオン、４−メチルカルボキシメチル−１，２，３−トリメチルイミダゾリウムカチオン、３−メチルカルボキシメチル−１，２−ジメチルイミダゾリウムカチオン、４−メトキシ−１，２，３−トリメチルイミダゾリウムカチオン、３−メトキシメチル−１，２−ジメチルイミダゾリウムカチオン、４−ホルミル−１，２，３−トリメチルイミダゾリウムカチオン、３−ホルミルメチル−１，２−ジメチルイミダゾリウムカチオン、３−ヒドロキシエチル−１，２−ジメチルイミダゾリウムカチオン、４−ヒドロキシメチル−１，２，３−トリメチルイミダゾリウムカチオン及び２−ヒドロキシエチル−１，３−ジメチルイミダゾリウムカチオン等が挙げられる。
【００１１】
［３］テトラヒドロピリミジニウムカチオン（ａ１−１−３）
具体的には、１，３−ジメチル−１，４，５，６−テトラヒドロピリミジニウムカチオン、１，２，３−トリメチル−１，４，５，６−テトラヒドロピリミジニウムカチオン、１，２，３，４−テトラメチル−１，４，５，６−テトラヒドロピリミジニウムカチオン、１，２，３，５−テトラメチル−１，４，５，６−テトラヒドロピリミジニウムカチオン、８−メチル−１，８−ジアザビシクロ［５，４，０］−７−ウンデセニウムカチオン、５−メチル−１，５−ジアザビシクロ［４，３，０］−５−ノネニウムカチオン、４−シアノ−１，２，３−トリメチル−１，４，５，６−テトラヒドロピリミジニウムカチオン、３−シアノメチル−１，２−ジメチル−１，４，５，６−テトラヒドロピリミジニウムカチオン、２−シアノメチル−１，３−ジメチル−１，４，５，６−テトラヒドロピリミジニウムカチオン、４−アセチル−１，２，３−トリメチル−１，４，５，６−テトラヒドロピリミジニウムカチオン、３−アセチルメチル−１，２−ジメチル−１，４，５，６−テトラヒドロピリミジニウムカチオン、４−メチルカルボキシメチル−１，２，３−トリメチル−１，４，５，６−テトラヒドロピリミジニウムカチオン、３−メチルカルボキシメチル−１，２−ジメチル−１，４，５，６−テトラヒドロピリミジニウムカチオン、４−メトキシ−１，２，３−トリメチル−１，４，５，６−テトラヒドロピリミジニウムカチオン、３−メトキシメチル−１，２−ジメチル−１，４，５，６−テトラヒドロピリミジニウムカチオン、４−ホルミル−１，２，３−トリメチル−１，４，５，６−テトラヒドロピリミジニウムカチオン、３−ホルミルメチル−１，２−ジメチル−１，４，５，６−テトラヒドロピリミジニウムカチオン、３−ヒドロキシエチル−１，２−ジメチル−１，４，５，６−テトラヒドロピリミジニウムカチオン、４−ヒドロキシメチル−１，２，３−トリメチル−１，４，５，６−テトラヒドロピリミジニウムカチオン及び２−ヒドロキシエチル−１，３−ジメチル−１，４，５，６−テトラヒドロピリミジニウムカチオン等が挙げられる。
【００１２】
［４］ジヒドロピリミジニウムカチオン（ａ１−１−４）
具体的には、１，２，３−トリメチル−１，４−ジヒドロピリミジニウムカチオン、１，２，３，４−テトラメチル−１，４−ジヒドロピリミジニウムカチオン、１，２，３，５−テトラメチル−１，６−ジヒドロピリミジニウムカチオン、８−メチル−１，８−ジアザビシクロ［５，４，０］−７，９−ウンデカジエニウムカチオン、５−メチル−１，５−ジアザビシクロ［４，３，０］−５，７−ノナジエニウムカチオン、４−シアノ−１，２，３−トリメチル−１，６−ジヒドロピリミジニウムカチオン、３−シアノメチル−１，２−ジメチル−１，４−ジヒドロピリミジニウムカチオン、２−シアノメチル−１，３−ジメチル−１，４−ジヒドロピリミジニウムカチオン、４−アセチル−１，２，３−トリメチル−１，６−ジヒドロピリミジニウムカチオン、３−アセチルメチル−１，２−ジメチル−１，４−ジヒドロピリミジニウムカチオン、４−メチルカルボキシメチル−１，２，３−トリメチル−１，４−ジヒドロピリミジニウムカチオン、３−メチルカルボキシメチル−１，２−ジメチル−１，４−ジヒドロピリミジニウムカチオン、４−メトキシ−１，２，３−トリメチル−１，６−ジヒドロピリミジニウムカチオン、３−メトキシメチル−１，２−ジメチル−１，４−ジヒドロピリミジニウムカチオン、４−ホルミル−１，２，３−トリメチル−１，６−ジヒドロピリミジニウムカチオン、３−ホルミルメチル−１，２−ジメチル−１，６−ジヒドロピリミジニウムカチオン、３−ヒドロキシエチル−１，２−ジメチル−１，６−ジヒドロピリミジニウムカチオン、４−ヒドロキシメチル−１，２，３−トリメチル−１，４−ジヒドロピリミジニウムカチオン及び２−ヒドロキシエチル−１，３−ジメチル−１，４−ヒドロピリミジニウムカチオン等が挙げられる。
【００１３】
ピリジニウムカチオン（ａ１−２）としては、３−メチル−１−プロピルピリジニウムカチオン、１−プロピル−３−メチルピリジニウムカチオン、１−ブチル−３−メチルピリジニウムカチオン、１−ブチル−４−メチルピリジニウムカチオン、１−ブチル−３，４−ジメチルピリジニウムカチオン及び１−ブチル−３，５−ジメチルピリジニウムカチオン等が挙げられる。
【００１４】
ピラゾリウムカチオン（ａ１−３）としては、１、２−ジメチルピラゾリウムカチオン、１−メチル−２−プロピルピラゾリウムカチオン、１−ｎ−ブチル−２−メチルピラゾリウムカチオン及び１−ｎ−ブチル−２−エチルピラゾリウムカチオン等が挙げられる。
【００１５】
グアニジニウムカチオン（ａ１−４）としては下記のものが挙げられる。
［１］イミダゾリニウム骨格を有するグアニジニウムカチオン（ａ１−４−１）
具体的には、２−ジメチルアミノ−１，３，４−トリメチルイミダゾリニウムカチオン、２−ジエチルアミノ−１，３，４−トリメチルイミダゾリニウムカチオン、２−ジエチルアミノ−１，３−ジメチル−４−エチルイミダゾリニウムカチオン、２−ジメチルアミノ−１−メチル−３，４−ジエチルイミダゾリニウムカチオン、２−ジエチルアミノ−１−メチル−３，４−ジエチルイミダゾリニウムカチオン、２−ジエチルアミノ−１，３，４−テトラエチルイミダゾリニウムカチオン、２−ジメチルアミノ−１，３−ジメチルイミダゾリニウムカチオン、２−ジエチルアミノ−１，３−ジメチルイミダゾリニウムカチオン、２−ジメチルアミノ−１−エチル−３−メチルイミダゾリニウムカチオン、２−ジエチルアミノ−１，３−ジエチルイミダゾリニウムカチオン、１，５，６，７−テトラヒドロ−１，２−ジメチル−２Ｈ−イミド［１，２ａ］イミダゾリニウムカチオン、１，５−ジヒドロ−１，２−ジメチル−２Ｈ−イミド［１，２ａ］イミダゾリニウムカチオン、１，５，６，７−テトラヒドロ−１，２−ジメチル−２Ｈ−ピリミド［１，２ａ］イミダゾリニウムカチオン、１，５−ジヒドロ−１，２−ジメチル−２Ｈ−ピリミド［１，２ａ］イミダゾリニウムカチオン、２−ジメチルアミノ−４−シアノ−１，３−ジメチルイミダゾリニウムカチオン、２−ジメチルアミノ−３−シアノメチル−１−メチルイミダゾリニウムカチオン、２−ジメチルアミノ−４−アセチル−１，３−ジメチルイミダゾリニウムカチオン、２−ジメチルアミノ−３−アセチルメチル−１−メチルイミダゾリニウムカチオン、２−ジメチルアミノ−４−メチルカルボキシメチル−１，３−ジメチルイミダゾリニウムカチオン、２−ジメチルアミノ−３−メチルカルボキシメチル−１−メチルイミダゾリニウムカチオン、２−ジメチルアミノ−４−メトキシ−１，３−ジメチルイミダゾリニウムカチオン、２−ジメチルアミノ−３−メトキシメチル−１−メチルイミダゾリニウムカチオン、２−ジメチルアミノ−４−ホルミル−１，３−ジメチルイミダゾリニウムカチオン、２−ジメチルアミノ−３−ホルミルメチル−１−メチルイミダゾリニウムカチオン、２−ジメチルアミノ−３−ヒドロキシエチル−１−メチルイミダゾリニウムカチオン及び２−ジメチルアミノ−４−ヒドロキシメチル−１，３−ジメチルイミダゾリニウムカチオン等が挙げられる。
【００１６】
［２］イミダゾリウム骨格を有するグアニジニウムカチオン（ａ１−４−２）
具体的には、２−ジメチルアミノ−１，３，４−トリメチルイミダゾリウムカチオン、
２−ジエチルアミノ−１，３，４−トリメチルイミダゾリウムカチオン、２−ジエチルアミノ−１，３−ジメチル−４−エチルイミダゾリウムカチオン、２−ジメチルアミノ−１−メチル−３，４−ジエチルイミダゾリウムカチオン、２−ジエチルアミノ−１−メチル−３，４−ジエチルイミダゾリウムカチオン、２−ジエチルアミノ−１，３，４−テトラエチルイミダゾリウムカチオン、２−ジメチルアミノ−１，３−ジメチルイミダゾリウムカチオン、２−ジエチルアミノ−１，３−ジメチルイミダゾリウムカチオン、２−ジメチルアミノ−１−エチル−３−メチルイミダゾリウムカチオン、２−ジエチルアミノ−１，３−ジエチルイミダゾリウムカチオン、１，５，６，７−テトラヒドロ−１，２−ジメチル−２Ｈ−イミド［１，２ａ］イミダゾリウムカチオン、１，５−ジヒドロ−１，２−ジメチル−２Ｈ−イミド［１，２ａ］イミダゾリウムカチオン、１，５，６，７−テトラヒドロ−１，２−ジメチル−２Ｈ−ピリミド［１，２ａ］イミダゾリウムカチオン、１，５−ジヒドロ−１，２−ジメチル−２Ｈ−ピリミド［１，２ａ］イミダゾリウムカチオン、２−ジメチルアミノ−４−シアノ−１，３−ジメチルイミダゾリウムカチオン、２−ジメチルアミノ−３−シアノメチル−１−メチルイミダゾリウムカチオン、２−ジメチルアミノ−４−アセチル−１，３−ジメチルイミダゾリニウムカチオン、２−ジメチルアミノ−３−アセチルメチル−１−メチルイミダゾリウムカチオン、２−ジメチルアミノ−４−メチルカルボキシメチル−１，３−ジメチルイミダゾリウムカチオン、２−ジメチルアミノ−３−メチルカルボキシメチル−１−メチルイミダゾリウムカチオン、２−ジメチルアミノ−４−メトキシ−１，３−ジメチルイミダゾリウムカチオン、２−ジメチルアミノ−３−メトキシメチル−１−メチルイミダゾリウムカチオン、２−ジメチルアミノ−４−ホルミル−１，３−ジメチルイミダゾリウムカチオン、２−ジメチルアミノ−３−ホルミルメチル−１−メチルイミダゾリウムカチオン、２−ジメチルアミノ−３−ヒドロキシエチル−１−メチルイミダゾリウムカチオン及び２−ジメチルアミノ−４−ヒドロキシメチル−１，３−ジメチルイミダゾリウムカチオン等が挙げられる。
【００１７】
［３］テトラヒドロピリミジニウム骨格を有するグアニジニウムカチオン（ａ１−４−３）
具体的には、２−ジメチルアミノ−１，３，４−トリメチル−１，４，５，６−テトラヒドロピリミジニウムカチオン、２−ジエチルアミノ−１，３，４−トリメチル−１，４，５，６−テトラヒドロピリミジニウムカチオン、２−ジエチルアミノ−１，３−ジメチル−４−エチル−１，４，５，６−テトラヒドロピリミジニウムカチオン、２−ジメチルアミノ−１−メチル−３，４−ジエチル−１，４，５，６−テトラヒドロピリミジニウムカチオン、２−ジエチルアミノ−１−メチル−３，４−ジエチル−１，４，５，６−テトラヒドロピリミジニウムカチオン、２−ジエチルアミノ−１，３，４−テトラエチル−１，４，５，６−テトラヒドロピリミジニウムカチオン、２−ジメチルアミノ−１，３−ジメチル−１，４，５，６−テトラヒドロピリミジニウムカチオン、２−ジエチルアミノ−１，３−ジメチル−１，４，５，６−テトラヒドロピリミジニウムカチオン、２−ジメチルアミノ−１−エチル−３−メチル−１，４，５，６−テトラヒドロピリミジニウムカチオン、２−ジエチルアミノ−１，３−ジエチル−１，４，５，６−テトラヒドロピリミジニウムカチオン、１，３，４，６，７，８−ヘキサヒドロ−１，２−ジメチル−２Ｈ−イミド［１，２ａ］ピリミジニウムカチオン、１，３，４，６−テトラヒドロ−１，２−ジメチル−２Ｈ−イミド［１，２ａ］ピリミジニウムカチオン、１，３，４，６，７，８−ヘキサヒドロ−１，２−ジメチル−２Ｈ−ピリミド［１，２ａ］ピリミジニウム、１，３，４，６−テトラヒドロ−１，２−ジメチル−２Ｈ−ピリミド［１，２ａ］ピリミジニウムカチオン、２−ジメチルアミノ−４−シアノ−１，３−ジメチル−１，４，５，６−テトラヒドロピリミジニウムカチオン、２−ジメチルアミノ−３−シアノメチル−１−メチル−１，４，５，６−テトラヒドロピリミジニウムカチオン、２−ジメチルアミノ−４−アセチル−１，３−ジメチル−１，４，５，６−テトラヒドロピリミジニウムカチオン、２−ジメチルアミノ−３−アセチルメチル−１−メチル−１，４，５，６−テトラヒドロピリミジニウムカチオン、２−ジメチルアミノ−４−メチルカルボキシメチル−１，３−ジメチル−１，４，５，６−テトラヒドロピリミジニウムカチオン、２−ジメチルアミノ−３−メチルカルボキシメチル−１−メチル−１，４，５，６−テトラヒドロピリミジニウムカチオン、２−ジメチルアミノ−４−メトキシ−１，３−ジメチル−１，４，５，６−テトラヒドロピリミジニウムカチオン、２−ジメチルアミノ−３−メトキシメチル−１−メチル−１，４，５，６−テトラヒドロピリミジニウムカチオン、２−ジメチルアミノ−４−ホルミル−１，３−ジメチル−１，４，５，６−テトラヒドロピリミジニウムカチオン、２−ジメチルアミノ−３−ホルミルメチル−１−メチル−１，４，５，６−テトラヒドロピリミジニウムカチオン、２−ジメチルアミノ−３−ヒドロキシエチル−１−メチル−１，４，５，６−テトラヒドロピリミジニウムカチオン及び２−ジメチルアミノ−４−ヒドロキシメチル−１，３−ジメチル−１，４，５，６−テトラヒドロピリミジニウムカチオン等が挙げられる。
【００１８】
［４］ジヒドロピリミジニウム骨格を有するグアニジニウムカチオン（ａ１−４−４）
具体的には、２−ジメチルアミノ−１，３，４−トリメチル−１，４−ジヒドロピリミジニウムカチオン、２−ジエチルアミノ−１，３，４−トリメチル−１，６−ジヒドロピリミジニウムカチオン、２−ジエチルアミノ−１，３−ジメチル−４−エチル−１，６−ジヒドロピリミジニウムカチオン、２−ジメチルアミノ−１−メチル−３，４−ジエチル−１，４−ジヒドロピリミジニウムカチオン、２−ジエチルアミノ−１−メチル−３，４−ジエチル−１，４−ジヒドロピリミジニウムカチオン、２−ジエチルアミノ−１，３，４−テトラエチル−１，６−ジヒドロピリミジニウムカチオン、２−ジメチルアミノ−１，３−ジメチル−１，４−ジヒドロピリミジニウムカチオン、２−ジエチルアミノ−１，３−ジメチル−１，４−ジヒドロピリミジニウムカチオン、２−ジメチルアミノ−１−エチル−３−メチル−１，４−ジヒドロピリミジニウムカチオン、２−ジエチルアミノ−１，３−ジエチル−１，６−ジヒドロピリミジニウムカチオン、１，６，７，８−テトラヒドロ−１，２−ジメチル−２Ｈ−イミド［１，２ａ］ピリミジニウムカチオン、１，６−ジヒドロ−１，２−ジメチル−２Ｈ−イミド［１，２ａ］ピリミジニウムカチオン、１，６，７，８−テトラヒドロ−１，２−ジメチル−２Ｈ−ピリミド［１，２ａ］ピリミジニウムカチオン、１，６−ジヒドロ−１，２−ジメチル−２Ｈ−ピリミド［１，２ａ］ピリミジニウムカチオン、２−ジメチルアミノ−４−シアノ−１，３−ジメチル−１，４−ジヒドロピリミジニウムカチオン、２−ジメチルアミノ−３−シアノメチル−１−メチル−１，６−ジヒドロピリミジニウムカチオン、２−ジメチルアミノ−４−アセチル−１，３−ジメチル−１，４−ジヒドロピリミジニウムカチオン、２−ジメチルアミノ−３−アセチルメチル−１−メチル−１，４−ジヒドロピリミジニウムカチオン、２−ジメチルアミノ−４−メチルカルボキシメチル−１，３−ジメチル−１，４−ジヒドロピリミジニウムカチオン、２−ジメチルアミノ−３−メチルカルボキシメチル−１−メチル−１，４−ジヒドロピリミジニウムカチオン、２−ジメチルアミノ−４−メトキシ−１，３−ジメチル−１，６−ジヒドロピリミジニウムカチオン、２−ジメチルアミノ−３−メトキシメチル−１−メチル−１，４−ジヒドロピリミジニウムカチオン、２−ジメチルアミノ−４−ホルミル−１，３−ジメチル−１，４，５，６−テトラヒドロピリミジニウムカチオン、２−ジメチルアミノ−３−ホルミルメチル−１−メチル−１，４，５，６−テトラヒドロピリミジニウムカチオン、２−ジメチルアミノ−３−ヒドロキシエチル−１−メチル−１，４，５，６−テトラヒドロピリミジニウムカチオン及び２−ジメチルアミノ−４−ヒドロキシメチル−１，３−ジメチル−１，４−ジヒドロピリミジニウムカチオン等が挙げられる。
【００１９】
カチオン（ａ１）のうち、帯電防止性及び耐熱性の観点から好ましいのはアミジニウム
カチオン（ａ１−１）であり、更に好ましいのはイミダゾリウムカチオン（ａ１−１−２）、特に好ましいのは１−エチル−３−メチルイミダゾリウムカチオンである。
【００２０】
アニオン（ａ２）としては、下記に例示する酸［１］〜［１１］からプロトンを除いた
アニオンが挙げられる。アニオンは２種以上の混合物であってもよい。
【００２１】
［１］カルボン酸
モノカルボン酸｛炭素数１〜３０の脂肪族モノカルボン酸［飽和モノカルボン酸（ギ酸、酢酸、プロピオン酸、酪酸、イソ酪酸、吉草酸、カプロン酸、エナント酸、カプリル酸、ペラルゴン酸、ラウリル酸、ミリスチン酸、ステアリン酸及びベヘン酸等）、フッ素原子含有モノカルボン酸（トリフルオロ酢酸等）及び不飽和モノカルボン酸（アクリル酸、メタクリル酸及びオレイン酸等）］及び芳香族モノカルボン酸（安息香酸、ケイ皮酸及びナフトエ酸等）｝；
ポリカルボン酸（２〜４価のポリカルボン酸）｛脂肪族ポリカルボン酸［飽和ポリカルボン酸（シュウ酸、マロン酸、コハク酸、グルタル酸、アジピン酸、ピメリン酸、スベリン酸、アゼライン酸及びセバシン酸等）；不飽和ポリカルボン酸（マレイン酸、フマール酸及びイタコン酸等）］；芳香族ポリカルボン酸［フタル酸、イソフタル酸、テレフタル酸、トリメリット酸及びピロメリット酸等］；脂肪族オキシカルボン酸［グリコール酸、乳酸及び酒石酸等］；芳香族オキシカルボン酸［サリチル酸及びマンデル酸等］；硫黄原子含有ポリカルボン酸［チオジプロピオン酸等］等｝
【００２２】
［２］スルホン酸
炭素数１〜３０のアルカンスルホン酸（メタンスルホン酸、エタンスルホン酸、ブタンスルホン酸、オクタンスルホン酸及びドデカンスルホン酸等）；
炭素数７〜３０のアルキルベンゼンスルホン酸（オクチルベンゼンスルホン酸及びドデシルベンゼンスルホン酸等）
【００２３】
［３］無機酸
フッ酸、塩酸、硫酸、リン酸、ＨＣｌＯ4、ＨＢＦ4、ＨＰＦ6、ＨＡｓＦ6、及びＨＳｂＦ6等；
【００２４】
［４］ハロゲン原子含有アルキル基置換無機酸（アルキル基の炭素数１〜３０）
ＨＢＦn（ＣＦ3）4-n（ｎは０〜３の整数）、ＨＰＦn（ＣＦ3）6-n（ｎは０〜５の整数）、トリフルオロメタンスルホン酸、ペンタフルオロエタンスルホン酸、ヘプタフルオロプロパンスルホン酸、トリクロロメタンスルホン酸、ペンタクロロプロパンスルホン酸、ヘプタクロロブタンスルホン酸、トリス（ペンタフルオロエチル）トリフルオロホスフェート、トリフルオロ酢酸、ペンタフルオロプロピオン酸、ペンタフルオロブタン酸、トリクロロ酢酸、ペンタクロロプロピオン酸及びヘプタクロロブタン酸等；
【００２５】
［５］ハロゲン原子含有スルホニルイミド（炭素数１〜３０）
ビス（フルオロメチルスルホニル）イミド、ビス（トリフルオロメタンスルホニル）イミド及びビス（フルオロスルホニル）イミド等；
【００２６】
［６］ハロゲン原子含有スルホニルメチド（炭素数３〜３０）
トリス（トリフルオロメチルスルホニル）メチド等；
【００２７】
［７］ハロゲン原子含有カルボン酸アミド（炭素数２〜３０）
ビス（トリフルオロアセト）アミド等；
【００２８】
［８］ニトリル基含有イミド：
ＨＮ（ＣＮ）2等；
【００２９】
［９］ニトリル含有メチド
ＨＣ（ＣＮ）3等；
【００３０】
［１０］炭素数１〜３０のハロゲン原子含有アルキルアミン
ＨＮ（ＣＦ3）2等；
【００３１】
［１１］シアン酸
チオシアン酸等；
【００３２】
アニオン（ａ２）のうち、後述する（メタ）アクリル重合体（Ｂ）との相溶性、低腐食
性及び低有害性の観点から好ましいのは、［１］、［２］、［３］、［４］又は［５］からプロトンを除いたアニオンであり、更に好ましいのは、［１］又は［２］からプロトンを除いたアニオンであり、特に好ましいのは、酢酸アニオン、トリフルオロ酢酸アニオン、メタンスルホン酸アニオン及びドデシルベンゼンスルホン酸アニオンである。
【００３３】
（Ａ）の溶解性パラメーター（以下ＳＰ値と略記する）は、好ましくは９．７〜１２．
５（ｃａｌ／ｃｍ３）１／２、であり、更に好ましくは９．８〜１２．３（ｃａｌ／ｃｍ３）１／２、特に好ましくは９．９〜１２．０（ｃａｌ／ｃｍ３）１／２である。
なお（Ａ）のＳＰ値は、以下の方法により求めた数値である。
メタクリル酸メチル５０ｇと（Ａ）５０ｇを混合して得られた懸濁液に、メタクリル酸２−ヒドロキシエチルを滴下し、懸濁液が透明になった時点を目視で確認し、メタクリル酸２−ヒドロキシエチルの滴下量（ｇ）を用いて、以下の計算式から（Ａ）のＳＰ値を算出した。
（Ａ）のＳＰ値＝（９．７Ｐ＋１３．５Ｑ）／１００
９．７：メタクリル酸メチルのＳＰ値
Ｐ：メタクリル酸メチル及びメタクリル酸２−ヒドロキシエチルの合計重量に基づくメタクリル酸メチルの重量比率（重量％）
１３．５：メタクリル酸２−ヒドロキシエチルのＳＰ値
Ｑ：メタクリル酸メチル及びメタクリル酸２−ヒドロキシエチルの合計重量に基づくメタクリル酸２−ヒドロキシエチルの重量比率（重量％）
なお、上記の測定方法で算出できる（Ａ）のＳＰ値の範囲は、９．７〜１２．５である。
【００３４】
イオン液体（Ａ）の合成方法としては、目的とするイオン液体が得られれば特に限定されないが、例えば「イオン性液体−開発の最前線と未来−」［大野弘幸、２００３年発行、シーエムシー出版］に記載されている、ハロゲン化物法、水酸化物法、酸エステル法、錯形成法及び中和法等が挙げられる。
【００３５】
本発明における（メタ）アクリル重合体（Ｂ）としては、炭素数１〜１４のアルキル基を有する（メタ）アクリル酸アルキルエステル（ｂ１）を構成単量体とする重合体が挙げられる。（ｂ１）は単独でも２種以上を併用してもよい。
（ｂ１）としては、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル及び（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル及び（メタ）アクリル酸テトラデシル等が挙げられる。
【００３６】
（Ｂ）は、（ｂ１）に加え、下記の単量体（ｂ２）〜（ｂ１０）を構成単量体とすることができる。
【００３７】
水酸基含有単量体（ｂ２）；
水酸基含有芳香族単量体（ｐ−ヒドロキシスチレン等）、ヒドロキシアルキル（炭素数２〜８）（メタ）アクリレート［２−ヒドロキシエチル（メタ）アクリレート、及び２−又は３−ヒドロキシプロピル（メタ）アクリレート等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］；
ポリエチレングリコール［数平均分子量（以下Ｍｎと略記する）：１００〜３００］モノ（メタ）アクリレート、ポリプロピレングリコール（Ｍｎ：１３０〜５００）モノ（メタ）アクリレート、及びモノ（メタ）アクリル酸ポリオキシエチレン（Ｍｎ：１５０〜２３０）ソルビタン等｝；等が挙げられる。なお、「（メタ）アクリレート」は、アクリレート又はメタクリレートを意味し、「（メタ）アリル」は、アリル又はメタリルを意味する。
【００３８】
窒素原子含有単量体（ｂ３）
アミド基含有単量体（ｂ３−１）：
（メタ）アクリルアミド、モノアルキルアミノ（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、モノアルキルアミノアルキル（メタ）アクリルアミド［窒素原子に炭素数１〜４のアルキル基が１つ結合したアミノアルキル基（炭素数２〜６）を有するもの；例えばＮ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等］、ジアルキルアミノ（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、ジアルキルアミノアルキル（メタ）アクリルアミド［窒素原子に炭素数１〜４のアルキル基が２つ結合したアミノアルキル基（炭素数２〜６）を有するもの；例えばＮ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等］、Ｎ−ビニルカルボン酸アミド［Ｎ−ビニルホルムアミド、Ｎ−ビニルアセトアミド、Ｎ−ビニル−ｎ−又はイソプロピオニルアミド及びＮ−ビニルヒドロキシアセトアミド等］等のアミド基のみに窒素原子を有するものが挙げられる。
【００３９】
ニトロ基含有単量体（ｂ３−２）：
４−ニトロスチレン等が挙げられる。
【００４０】
１〜３級アミノ基含有単量体（ｂ３−３）：
１級アミノ基含有単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有単量体｛モノアルキルアミノアルキル（メタ）アクリレート［窒素原子に炭素数１〜６のアルキル基が１つ結合したアミノアルキル基（炭素数２〜６）を有するもの；例えばｔ−ブチルアミノエチル（メタ）アクリレート及びメチルアミノエチル（メタ）アクリレート等］、炭素数６〜１２のジアルケニルアミン［ジ（メタ）アリルアミン等］｝；３級アミノ基含有単量体｛ジアルキルアミノアルキル（メタ）アクリレート［窒素原子に炭素数１〜６のアルキル基が２つ結合したアミノアルキル基（炭素数２〜６）を有するもの；例えばジメチルアミノエチル（メタ）アクリレート及びジエチルアミノエチル（メタ）アクリレート等］、窒素原子を有する脂環式（メタ）アクリレート［モルホリノエチル（メタ）アクリレート等］、芳香族単量体［ジフェニルアミン（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。
【００４１】
脂肪族炭化水素系単量体（ｂ４）；
鎖状脂肪族炭化水素系単量体（ｂ４−１）：
炭素数２〜２０のアルケン（エチレン、プロピレン、ブテン、イソブチレン、ペンテン、ヘプテン、ジイソブチレン、オクテン、ドデセン及びオクタデセン等）及び炭素数４〜１２のアルカジエン（ブタジエン、イソプレン、１，４−ペンタジエン、１，６−ヘプタジエン及び１，７−オクタジエン等）等が挙げられる。
環状脂肪族炭化水素系単量体（ｂ４−２）：
シクロヘキセン、（ジ）シクロペンタジエン、ピネン、リモネン、インデン、ビニルシクロヘキセン及びエチリデンビシクロヘプテン等が挙げられる。
【００４２】
芳香族炭化水素系単量体（ｂ５）；
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン及び２−ビニルナフタレン等が挙げられる。
【００４３】
ビニルエステル、ビニルエーテル、ビニルケトン類（ｂ６）；
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００４４】
エポキシ基含有単量体（ｂ７）；
グリシジル（メタ）アクリレート及びグリシジル（メタ）アリルエーテル等が挙げられる。
【００４５】
ハロゲン元素含有単量体（ｂ８）；
塩化ビニル、臭化ビニル、塩化ビニリデン、塩化（メタ）アリル及びハロゲン化スチレン（ジクロロスチレン等）等が挙げられる。
【００４６】
不飽和ポリカルボン酸のエステル（ｂ９）；
不飽和ポリカルボン酸のアルキル、シクロアルキル又はアラルキルエステル［不飽和ジカルボン酸（マレイン酸、フマール酸及びイタコン酸等）の炭素数１〜１４のアルキルジエステル（ジメチルマレエート、ジメチルフマレート、ジエチルマレエート及びジオクチルマレエート）］等が挙げられる。
【００４７】
カルボキシル基含有単量体（ｂ１０）；
（メタ）アクリル酸、カルボキシエチル（メタ）アクリレート、カルボキシペンチル（メタ）アクリレート、イタコン酸、マレイン酸、フマル酸及びクロトン酸等が挙げられる。
【００４８】
（Ｂ）を構成する（ｂ１）の比率は、（Ｂ）の重量に基づいて、好ましくは５０〜１００重量％であり、更に好ましくは６０〜９０重量％である。
（Ｂ）を構成する（ｂ２）〜（ｂ１０）の合計比率は、（Ｂ）の重量に基づいて、好ましくは０〜５０重量％であり、更に好ましくは１０〜４０重量％である。
【００４９】
（Ｂ）のＳＰ値は、好ましくは８．２〜１４．０（ｃａｌ／ｃｍ３）１／２、であり、更に好ましくは８．５〜１３．６（ｃａｌ／ｃｍ３）１／２、特に好ましくは８．９〜１３．０（ｃａｌ／ｃｍ３）１／２である。
なお、（Ｂ）のＳＰ値は、Ｆｅｄｏｒｓによる方法［Ｐｏｌｙｍ．Ｅｎｇ．Ｓｃｉ．１４（２）１５２，（１９７４）］により計算することができる。
（Ｂ）が２種以上の（ｂ）を併用した場合の（Ｂ）のＳＰ値は、加成性が成立すると仮定し、各々の（ｂ）のＳＰ値とモル比率から計算した加重平均値を（Ｂ）のＳＰ値とする。
【００５０】
（Ａ）と（Ｂ）のＳＰ値の差の絶対値は１．５以下であり、導電性の観点から好ましくは１．３以下であり、更に好ましくは１．０以下である。
【００５１】
（Ｂ）は、導電性塗料組成物（Ｚ）の塗膜の硬さを向上させるために、架橋剤（Ｃ）により架橋体とすることができる。
（Ｃ）としては、イソシアネート化合物（Ｃ１）、エポキシ化合物（Ｃ２）、アジリジン化合物（Ｃ３）及び金属キレート化合物（Ｃ４）等が挙げられる。  
（Ｃ）のうち、塗膜の硬さの観点から好ましいのは、（Ｃ１）及び（Ｃ２）である。（Ｃ）は単独でも２種以上を併用してもよい。
【００５２】
イソシアネート化合物（Ｃ１）としては、炭素数６〜２４のジイソシアネート及びトリイソシアネートが挙げられる。
炭素数６〜２４のジイソシアネートとしては、２，４−トリレンジイソシアネート、２，６−トリレンジイソシアネート、４，４’−ジフェニルメタンジイソシアネート、ヘキサメチレンジイソシアネート、ｐ−フェニレンジイソシアネート、ｍ−フェニレンジイソシアネート及び１，５−ナフチレンジイソシアネート等が挙げられる。
炭素数６〜２４のトリイソシアネートとしては、１，３，６−ヘキサメチレントリイソシアネート、１，６，１１−ウンデカントリイソシアネート及びビシクロヘプタントリイソシアネート等が挙げられる。
また、（Ｃ１）には、上記の炭素数６〜２４のジイソシアネート又はトリイソシアネートと、炭素数１〜５の１〜３価アルコール（メタノール、エタノール、エチレングリコール、グリセリン及びトリメチロールプロパン等）との反応物（エチレングリコール１モルにヘキサメチレンジイソシアネート２モルが付加したもの、及びトリメチロールプロパン１モルにトリレンジイソシアネート３モルが付加したもの等）等が挙げられる。
【００５３】
エポキシ化合物（Ｃ２）としては、グリシジルエーテル型エポキシ化合物（フェノールノボラック型エポキシ化合物、クレゾールノボラック型エポキシ化合物、クレゾール型エポキシ化合物、ビスフェノールＡ型エポキシ化合物、ビスフェノールＦ型エポキシ化合物、臭素化ビスフェノールＡ型エポキシ化合物、臭素化ビスフェノールＦ型エポキシ化合物及び水素添加ビスフェノールＡ型エポキシ化合物等）等のグリシジルエーテル型エポキシ化合物；脂環式エポキシ化合物、グリシジルエステル型エポキシ化合物、グリシジルアミン型エポキシ化合物、イソシアヌレート型エポキシ化合物等のその他の多価エポキシ化合物；等の分子内に２以上のエポキシ基を有する化合物が挙げられる。
【００５４】
アジリジン化合物（Ｃ３）としては、トリス−２，４，６−（１−アジリジニル）−１，３，５−トリアジン、トリス［１−（２−メチル）アジリジニル］ホスフィノキシド及びヘキサ［１−（２−メチル）アジリジニル］トリホスファトリアジン等が挙げられる。
【００５５】
金属化合物（Ｃ４）としては、多価（２〜３価）金属［ＩＢ族（Ｃｕ等）、ＩＩＡ族（Ｍｇ及びＣａ等）、ＩＩＢ族（Ｚｎ等）、ＩＩＩＡ族（Ａｌ等）、ＩＶＡ族（Ｓｎ及びＰｂ等）、ＩＶＢ族（Ｚｒ等）、ＶＩＩＩ族（Ｆｅ、Ｃｏ及びＮｉ等）等］のキレート化合物（β−ジケトン、アセチルアセトン及びアセト酢酸エステル等のキレーターとのキレート化合物）；ロジン金属塩（Ｃａ及びＺｎ等の硬化ロジン）；カルボン酸金属塩［カルボン酸（酢酸及びステアリン酸等）の金属（前記に同じ）塩］等が挙げられる。
【００５６】
本発明の導電性塗料組成物（Ｚ）には、本発明の効果を阻害しない範囲で添加剤（Ｄ）を含有させることができる。（Ｄ）としては、バインダー樹脂（Ｄ１）及び酸化防止剤（Ｄ２）が挙げられる。（Ｄ）は２種以上を併用してもよい。
【００５７】
バインダ樹脂（Ｄ１）としては、（Ｂ）を除く熱硬化性樹脂及び熱可塑性樹脂が挙げられる。熱硬化性樹脂としては、フェノール樹脂、エポキシ樹脂、メラミン樹脂及びウレタン樹脂等が挙げられる。熱可塑性樹脂としては、アクリル樹脂及びポリエステル樹脂等が挙げられる。（Ｄ１）は単独で使用しても２種以上を併用してもよい。
【００５８】
酸化防止剤（Ｄ２）としては、フェノール化合物〔単環フェノール（２，６−ジ−ｔ−ブチル−ｐ−クレゾール等）、ビスフェノール［２，２’−メチレンビス（４−メチル−６−ｔ−ブチルフェノール）等］及び多環フェノール［１，３，５−トリメチル−２，４，６−トリス（３，５−ジ−ｔ−ブチル−４−ヒドロキシベンジル）ベンゼン等］等〕、硫黄化合物（ジラウリル−３，３’−チオジプロピオネート等）、リン化合物（トリフェニルホスファイト等）及びアミン化合物（オクチル化ジフェニルアミン等）等が挙げられる。
【００５９】
導電性塗料組成物（Ｚ）の重量に基づく（Ａ）の含有率は、導電性の観点から、好ましくは５〜８５重量％であり、更に好ましくは１０〜８０重量％、特に好ましくは１２〜７５重量％である。
導電性塗料組成物（Ｚ）の重量に基づく（Ｂ）の含有率は、導電性及び硬度の観点から、好ましくは１５〜９５重量％であり、更に好ましくは２０〜９０重量％、特に好ましくは２５〜８８重量％である。
導電性塗料組成物（Ｚ）の重量に基づく（Ｃ）の含有率は、硬度の観点から、好ましくは０〜２０重量％であり、更に好ましくは０．０７〜１５重量％、特に好ましくは０．１〜１０重量％である。
導電性塗料組成物（Ｚ）の重量に基づく（Ｄ１）の含有率は、好ましくは０〜３０重量％であり、更に好ましくは２〜２５重量％、特に好ましくは５〜２０重量％である。
導電性塗料組成物（Ｚ）の重量に基づく（Ｄ２）の含有率は、好ましくは０〜３重量％であり、更に好ましくは０．０５〜１重量％、特に好ましくは０．１〜０．５重量％である。
【００６０】
本発明の導電性塗料組成物（Ｚ）は、溶剤に溶解させて使用することができる。溶剤としては、アルコール（メタノール、エタノール、プロパノール及びブタノール等）、ケトン（アセトン、エチルイソブチルケトン及びジイソブチルケトン等）、グリコール（エチレングリコール、エチレングリコールモノメチルエーテル、エチレングリコールジメチルエーテル、プロピレングリコール、プロピレングリコールモノメチルエーテル、プロピレングリコールモノエチルエーテル、プロピレングリコールジエチルエーテル、プロピレングリコールモノプロピルエーテル及びプロピレングリコールモノブチルエーテル等）、エステル（酢酸エチル及び酢酸ブチル等）、アミド（ジメチルホルムアミド及びジメチルアセトアミド等）及びピロリドン（Ｎ−メチルピロリドン及びＮ−エチルピロリドン等）等が挙げられる。溶剤は、単独で使用しても２種以上を併用してもよい。
溶剤の使用量は、導電性塗料組成物（Ｚ）１００重量部に対して、好ましくは５〜３００重量部であり、更に好ましくは２０〜２００重量部、特に好ましくは４０〜１００重量部である。
【００６１】
本発明の導電性塗料組成物（Ｚ）は、イオン液体（Ａ）、（メタ）アクリル重合体（Ｂ）と、必要により架橋剤（Ｃ）、添加剤（Ｄ）、溶剤を混練することにより得ることができる。
混練に使用できる装置としては、ボールミル、サンドミル、ペイントシエーカー、３本ロール、ニーダー、バンバリーミキサー、ヘンシェルミキサー、オープンロール、カレンダーロール及び超音波分散装置等が挙げられる。
【００６２】
本発明の導電性塗料組成物（Ｚ）は、公知の方法により基材上に塗布することができる。
具体的には、塗工機（グラビアコーター、ロールコーター、カーテンフローコーター、
スピンコーター、バーコーター、リバースコーター、キスコーター、ファンテンコーター、ロッドコーター、エアドクターコーター、ナイフコーター、ブレードコーター、キャストコーター及びスクリーンコーター等）を用いて基材上に塗布する方法、スプレー（エアスプレー及びエアレススプレー等）を用いて基材上に噴霧する方法、基材を（Ｚ）中に浸漬する方法等が挙げられる。
基材としては、ガラス板や、合成樹脂（ビニル樹脂、ポリエステル樹脂及びポリカーボネート樹脂等）からなる板、シート、フィルム等が挙げられる。
【００６３】
本発明の導電性塗料組成物（Ｚ）が溶剤を含有する場合、（Ｚ）を基材上に塗布した後、溶剤を除去することにより、基材上に（Ｚ）の塗膜を形成させることができる。
溶剤を除去する方法としては特に制限はないが、例えば乾燥機（通風乾燥機、熱風乾燥機及び赤外線乾燥機等）を使用して溶剤を除去する方法が挙げられる。
【００６４】
以下、本発明を実施例により説明するが、本発明はそれらに限定されるものではない。
【００６５】
＜製造例１＞［イオン液体（Ａ−１）の製造］
撹拌機、温度計、加熱冷却装置、還流冷却管及び減圧装置を備えたステンレス製耐圧反応容器に、テトラヒドロフラン１４４重量部、イミダゾール６８重量部、ジエチル炭酸２３６重量部を投入し、撹拌して均一に溶解させた。次いで撹拌下１７０℃まで昇温し反応容器内の圧力を０．６５ＭＰａ以下に保ちながら同温度で６時間反応させ、高速液体クロマトグラフィーで反応物の分析を行ったところ、１−エチルイミダゾール９５モル％、１，３−ジエチルイミダゾリウムエチル炭酸塩３モル％、イミダゾール２モル％混合物が得られた。この反応物を蒸留して、１−エチルイミダゾール８８重量部を得た（収率：９２％）。
撹拌機、温度計及び加熱冷却装置を備えたステンレス製耐圧反応容器に、得られた１−エチルイミダゾール９６重量部、ジメチル炭酸１８０重量部及びメタノール１２８重量部を投入し、撹拌して均一に溶解させた。次いで撹拌下１３０℃まで昇温し反応容器内の圧力を０．５ＭＰａ以下に保ちながら同温度で４０時間反応させた後２５℃まで冷却し、１−エチル−３−メチルイミダゾリウムモノメチル炭酸塩を得た（転化率：９９．５モル％）。次いで２５℃で酢酸６０重量部を投入し、同温度で３０分間撹拌してイオン液体である１−エチル−３−メチルイミダゾリウム酢酸塩（Ａ−１）を得た。（Ａ−１）のＳＰ値は１０．７であった。
【００６６】
＜製造例２＞［（メタ）アクリル重合体（Ｂ−１）の２０重量％酢酸エチル溶液（Ｆ−１）の作製］
撹拌機、温度計、加熱冷却装置、還流冷却管、滴下ロート及び窒素ガス導入管を備えた反応容器に、酢酸エチル１８４重量部を投入し、７５℃に昇温した。アクリル酸ｎ−ブチル９０重量部、メタクリル酸２−ヒドロキシエチル１０重量部及び２，２’−アゾビスイソブチロニトリル（ＡＩＢＮ）０．３重量部を混合したもの（単量体混合液）を、滴下ロートに投入した。窒素気流下の反応容器に、単量体混合液を４時間かけて連続的に滴下してラジカル重合を行った。滴下終了後、ＡＩＢＮ１．５重量部を酢酸エチル８０重量部に溶解した溶液（ＡＩＢＮ溶液）を滴下ロートに投入した。単量体混合液の滴下終了から２時間目に、反応容器にＡＩＢＮ溶液を４時間かけて連続的に滴下した。滴下終了後８０℃に昇温し同温度で４時間熟成した後、２５℃に冷却し酢酸エチル１３６重量部を加えて、（メタ）アクリル重合体（Ｂ−１）の２０重量％酢酸エチル溶液（Ｆ−１）を得た。（Ｂ−１）のＳＰ値は１０．１、Ｍｎ＝５０万、Ｔｇ＝−４６℃であった。
【００６７】
＜製造例３＞［（メタ）アクリル重合体（Ｂ−２）の２０重量％酢酸エチル溶液（Ｆ−２）の作製］
製造例２において、アクリル酸ｎ−ブチル９０重量部を、アクリル酸２−エチルヘキシル９０重量部に変更した以外は製造例２と同様にして、（メタ）アクリル重合体（Ｂ−２）の２０重量％酢酸エチル溶液（Ｆ−２）を得た。（Ｂ−２）のＳＰ値は９．５、Ｍｎ＝５３万、Ｔｇ＝−６１℃であった。
【００６８】
＜製造例４＞［（メタ）アクリル重合体（Ｂ−３）の２０重量％酢酸エチル溶液（Ｆ−３）の作製］
製造例２において、アクリル酸ｎ−ブチル９０重量部を、アクリル酸ｎ−ブチル４５重量部及びアクリル酸２−エチルヘキシル４５重量部に変更した以外は製造例２と同様にして、（メタ）アクリル重合体（Ｂ−３）の２０重量％酢酸エチル溶液（Ｆ−３）を得た。（Ｂ−３）のＳＰ値は９．８、Ｍｎ＝５２万、Ｔｇ＝−５４℃であった。
【００６９】
＜実施例１＞［導電性塗料組成物（Ｚ−１）の作製］
温度計、加熱冷却装置及び超音波分散装置を備えた容器に、イオン液体（Ａ−１）２０重量部、（Ｆ−１）４００重量部、架橋剤（Ｃ）として「コロネートＬ」［トリメチロールプロパン１モルにトリレンジイソシアネート３モルが付加したもの、日本ポリウレタン工業（株）製］４．４重量部を投入し、２５℃で１時間超音波分散処理し、導電性塗料組成物（Ｚ−１）を作製した。
【００７０】
＜実施例２＞［導電性塗料組成物（Ｚ−２）の作製］
実施例１において、（Ｆ−１）４００重量部を、（Ｆ−２）４００重量部に変更した以外は実施例１と同様にして、導電性塗料組成物（Ｚ−２）を作製した。
【００７１】
＜実施例３＞［導電性塗料組成物（Ｚ−３）の作製］
実施例１において、（Ｆ−１）４００重量部を、（Ｆ−３）４００重量部に変更した以外は実施例１と同様にして、導電性塗料組成物（Ｚ−３）を作製した。
【００７２】
＜比較例１＞［導電性塗料組成物（Ｚ’−１）の作製］
実施例１において、（Ａ−１）２０重量部を、カーボンナノチューブ「ＮＣ７０００」［ナノシル社製］２０重量部に変更した以外は実施例１と同様にして、導電性塗料組成物（Ｚ’−１）を作製した。
【００７３】
＜比較例２＞［導電性塗料組成物（Ｚ’−２）の作製］
実施例１において、（Ａ−１）２０重量部を、アンチモンドープ二酸化錫粉末「Ｔ−１」［三菱マテリアル（株）製］２０重量部に変更した以外は実施例１と同様にして、導電性塗料組成物（Ｚ’−２）を作製した。
【００７４】
作製した導電性塗料組成物（Ｚ−１）〜（Ｚ−３）、（Ｚ’−１）〜（Ｚ’−２）の導電性、導電性のばらつきを以下の方法で評価した。結果を表１に示す。
＜導電性塗料組成物の導電性の評価方法＞
実施例１〜３、比較例１〜２で得られた導電性塗料組成物（Ｚ−１）〜（Ｚ−３）、（Ｚ’−１）〜（Ｚ’−２）それぞれを、バーコーター「ＷＢ＃５」［（株）松岡機械製作所製］を用いて、ポリエチレンテレフタレートフィルム「Ａ４１００」［厚さ１８８μｍ、東洋紡績（株）製］の片面に塗布し、熱風乾燥機を用いて１２０℃で２分間乾燥して、試験片（１００×１００×２ｍｍ）を１０個（Ｎｏ．１〜１０）作製した。
ＡＳＴＭ  Ｄ２５７に準拠し、超絶縁計「ＤＳＭ−８１０３」［東亜ディーケーケー（株）製］を用いて２３℃、湿度５０％ＲＨの雰囲気下で１０個の試験片の表面固有抵抗値（Ω）を測定し、平均値を算出した。数値が小さいほど導電性に優れることを示す。
＜導電性塗料組成物の導電性のばらつきの評価方法＞
上記の導電性塗料組成物の導電性の評価方法における、１０個の試験片の表面固有抵抗値について、最大値を最小値で除した値を導電性のばらつきとした。数値が１に近いほど導電性のばらつきが少ないことを意味する。
【００７５】
【表１】
2013249433.tif 000002
【００７６】
表１から明らかなように、本発明の導電性塗料組成物は、導電性に優れ、導電性のばらつきが少ない。
【産業上の利用可能性】
【００７７】
本発明の導電性塗料組成物は、帯電防止コーティング、帯電防止包装材等の帯電防止材、液晶画面やプラズマディスプレイ画面の電磁波遮蔽用の電磁波シールド材、電子写真機器部品（転写ベルト、現像ロール、帯電ロール及び転写ロール等）等に用いることができる。